(57)【要約】【課題】高品質な金属粉末を製造することができる金属粉末製造装置と、それを用いる金属粉末の製造方法を提供すること。【解決手段】溶融金属を吐出する溶融金属供給部２０と、溶融金属供給部２０の下方に設置される筒体３２と、溶融金属供給部２０から吐出された溶融金属を冷却する冷却液の流れを、筒体の内周面に沿って形成する冷却液層形成部３８と、を有する金属粉末製造装置１０である。冷却液層形成部３８は、内周面３３から半径方向の内側に向かう冷却液を安定化し、筒体３２の内周面３３に沿って流れる方向に冷却液を吐出する先端折曲部３８ａを有する。【選択図】図１
2019031710.tif 000002
【特許請求の範囲】
【請求項１】
溶融金属を吐出する溶融金属供給部と、
前記溶融金属供給部の下方に設置される筒体と、
前記溶融金属供給部から吐出された前記溶融金属を冷却する冷却液の流れを、前記筒体の内周面に沿って形成する冷却液層形成部と、を有する金属粉末製造装置であって、
前記冷却液層形成部は、前記筒体の上部で前記筒体の内側に安定流を形成するための先端折曲部を有することを特徴とする金属粉末製造装置。
【請求項２】
前記先端折曲部の内径は、前記筒体の内周面の内径よりも小さく、
前記先端折曲部と前記内周面との間の隙間が、前記冷却液を前記内周面に沿って流すための冷却液吐出部を構成している請求項１に記載の金属粉末製造装置。
【請求項３】
前記先端折曲部は、前記先端折曲部の軸方向の下端に向けてテーパ状に傾斜してある請求項１または２に記載の金属粉末製造装置。
【請求項４】
前記先端折曲部が下端に具備してある内枠は、前記筒体の上方に取り付けられている請求項１〜３のいずれかに記載の金属粉末製造装置。
【請求項５】
前記冷却液層形成部は、前記内枠に向けて前記冷却液を螺旋状に衝突させる螺旋流れ形成部を有する請求項４に記載の金属粉末製造装置。
【請求項６】
前記先端折曲部の先端には、前記内枠との間に所定隙間の折り返し安定流形成部を形成するための折り返し端部が具備してある請求項１〜５のいずれかに記載の金属粉末製造装置。
【請求項７】
溶融金属供給部の下方に設置される筒体の内周面に沿って冷却液の流れを形成する工程と、
前記溶融金属供給部から溶融金属を前記冷却液の流れに向けて吐出する工程と、を有する金属粉末の製造方法であって、
前記筒体の上部で前記筒体の内側に具備してある安定流形成部から先端折曲部を通して前記筒体の前記内周面に沿って前記冷却液を吐出することを特徴とする金属粉末の製造方法。
【発明の詳細な説明】
【技術分野】
【０００１】
本発明は、金属粉末製造装置と金属粉末の製造方法に関する。
【背景技術】
【０００２】
たとえば特許文献１に示すように、いわゆるガスアトマイズ法を用いて金属粉末を製造する金属粉末製造装置とその装置を用いた製造方法が知られている。従来の装置は、溶融金属を吐出する溶融金属供給容器と、この溶融金属供給容器の下方に設置される筒体と、溶融金属供給部から吐出された溶融金属を冷却する冷却液の流れを、筒体の内周面に沿って形成する冷却液層形成部と、を有する。
【０００３】
冷却液層形成部は、冷却用筒体の内周面の接線方向に向けて冷却液を噴射し、冷却液を冷却容器の内周面に沿って旋回させながら流下させることにより、冷却液層を形成している。冷却液層を用いることで、溶滴を急冷し、高機能性の金属粉末を製造することができることが期待されている。
【０００４】
しかしながら、従来の装置では、冷却用筒体の内周面の接線方向に向けて冷却液を噴射したとしても、冷却液は、筒体の内周面で反射して内周面から半径方向の内側に向かう流れが生じ乱流となる。このため、従来の装置では、筒体の内周面に沿って均一な厚みの冷却液層を形成することが困難であり、均質な（粒径、結晶状態、形状等が均一な）金属粉末を製造するのが難しいという課題があった。特に、冷却液の流量を増大させたり、冷却液を押し出すポンプの圧力を増大させ冷却液の速度を増大させると、その傾向が強くなる。
【先行技術文献】
【特許文献】
【０００５】
【特許文献１】特開平１１−８０８１２号公報
【発明の概要】
【発明が解決しようとする課題】
【０００６】
本発明は、このような実状に鑑みてなされ、その目的は、高品質な金属粉末を製造することができる金属粉末製造装置と、それを用いる金属粉末の製造方法を提供することである。
【課題を解決するための手段】
【０００７】
上記目的を達成するために、本発明に係る金属粉末製造装置は、
溶融金属を吐出する溶融金属供給部と、
前記溶融金属供給部の下方に設置される筒体と、
前記溶融金属供給部から吐出された前記溶融金属を冷却する冷却液の流れを、前記筒体の内周面に沿って形成する冷却液層形成部と、を有する金属粉末製造装置であって、
前記冷却液層形成部は、前記筒体の上部で前記筒体の内側に安定流を形成するための先端折曲部を有することを特徴とする。
【０００８】
本発明に係る金属粉末製造方法は、
溶融金属供給部の下方に設置される筒体の内周面に沿って冷却液の流れを形成する工程と、
前記溶融金属供給部から溶融金属を前記冷却液の流れに向けて吐出する工程と、を有する金属粉末の製造方法であって、
前記筒体の上部で前記筒体の内側に具備してある安定流形成部から先端折曲部を通して前記筒体の前記内周面に沿って前記冷却液を吐出することを特徴とする。
【０００９】
本発明に係る金属粉末製造装置および金属粉末の製造方法では、溶融金属供給部から吐出された溶融金属が冷却液に接触する位置の上流側に先端折曲部が具備してある。先端折曲部では、内周面から半径方向の内側に向かう冷却液の安定流に化し、筒体の内周面に沿って流れる方向に冷却液を吐出する。このために、冷却液の流量を増大させたり、冷却液の速度を増大させた場合でも、筒体の内周面に沿って均一な厚みの冷却液層を形成することが容易になり、高品質な金属粉末を、生産することが可能になる。
【００１０】
好ましくは、前記先端折曲部の内径は、前記筒体の内周面の内径よりも小さく、
前記先端折曲部と前記内周面との間の隙間が、前記冷却液を前記内周面に沿って流すための冷却液吐出部を構成している。このように構成することで、冷却液の流量を増大させたり、冷却液の速度を増大させた場合でも、筒体の内周面に沿って均一な厚みの冷却液層を形成することが容易になる。
【００１１】
前記先端折曲部の内径は、前記先端折曲部の軸方向の下端に向けてテーパ状に大きく構成してもよい。
【００１２】
前記先端折曲部は、前記先端折曲部の軸方向の下端に向けてテーパ状に傾斜してもよい。先端折曲部を、軸方向の下端に向けてテーパ状に傾斜させることで、冷却液を内周面に向けて押しつける方向の力が作用し、筒体の内周面に沿って均一な厚みの冷却液層を形成することが容易になる。
【００１３】
好ましくは、前記先端折曲部が下端に具備してある内枠は、前記筒体の上方に取り付けられている。このように構成することで、溶融金属供給部から吐出された溶融金属が冷却液に接触する位置の上流側に先端折曲部を配置しやすくなる。
【００１４】
好ましくは、前記冷却液層形成部は、前記内枠に向けて前記冷却液を螺旋状に衝突させる螺旋流れ形成部を有する。螺旋流れ形成部は、たとえば筒体の内周面の接線方向に向けて冷却液を噴射するノズルを筒体に取り付けることにより形成される。螺旋流れ形成部から筒体の内周面の接線方向に向けて冷却液が吐出する位置の内側に、内枠を取り付けることで、筒体の内周面に沿って均一な厚みの冷却液層を形成することが容易になる。
【００１５】
好ましくは、前記先端折曲部の先端には、前記内枠との間に所定隙間の折り返し端部が具備してある。折り返し端部を具備させることで、先端折曲部と内周面との間の冷却液吐出部から流出する冷却液の流れがさらに安定化し、筒体の内周面に沿って均一な厚みの冷却液層を形成することが容易になる。
【図面の簡単な説明】
【００１６】
【図１】図１は本発明の一実施形態に係る金属粉末製造装置の概略断面図である。
【図２】図２は本発明の他の実施形態に係る金属粉末製造装置の概略断面図である。
【図３】図３は本発明のさらに他の実施形態に係る金属粉末製造装置の概略断面図である。
【図４】図４は本発明のさらに他の実施形態に係る金属粉末製造装置の概略断面図である。
【発明を実施するための形態】
【００１７】
以下、本発明を、図面に示す実施形態に基づき説明する。
【００１８】
第１実施形態
図１に示すように、本発明の一実施形態に係る金属粉末製造装置１０は、溶融金属２１をアトマイズ法（ガスアトマイズ法）により粉末化して、多数の金属粒子で構成された金属粉末を得るための装置である。この装置１０は、溶融金属供給部２０と、金属供給部２０の鉛直方向の下方に配置してある冷却部３０とを有する。図面において、鉛直方向は、Ｚ軸に沿う方向である。
【００１９】
溶融金属供給部２０は、溶融金属２１を収容する耐熱性容器２２を有する。耐熱性容器２２の外周には、加熱用コイル２４が配置してあり、容器２２の内部に収容してある溶融金属２１を加熱して溶融状態に維持するようになっている。容器２２の底部には、吐出口２３が形成してあり、そこから、冷却部３０を構成する筒体３２の内周面３３に向けて、溶融金属２１が滴下溶融金属２１ａとして吐出されるようになっている。
【００２０】
容器２２の外底壁の外周部には、吐出口２３を囲むように、ガス噴射ノズル２６が配置してある。ガス噴射ノズル２６には、ガス噴射口２７が具備してある。ガス噴射口２７からは、吐出口２３から吐出された滴下溶融金属２１ａに向けて高圧ガスが噴射される。高圧ガスは、吐出口２３から吐出された溶融金属の周囲全周から斜め下方向に向けて噴射され、滴下溶融金属２１ａは、多数の液滴となり、ガスの流れに沿って筒体３２の内周面に向けて運ばれる。
【００２１】
溶融金属２１は、いかなる元素を含んでいてもよく、たとえば、Ｔｉ、Ｆｅ、Ｓｉ、Ｂ、Ｃｒ、Ｐ、Ｃｕ、Ｎｂ、Ｚｒの少なくともいずれかを含んでいるものも用いることができる。これらの元素は活性が高く、これらの元素を含む溶融金属２１は、短時間の空気との接触により、容易に酸化して酸化膜を形成してしまい、微細化することが困難とされている。金属粉末製造装置１０は、上述したようにガス噴射ノズル２６のガス噴射口２７から噴射するガスとして不活性ガスを用いることで、酸化しやすい溶融金属２１であっても容易に粉末化することができる。
【００２２】
ガス噴射口２７から噴射されるガスとしては、窒素ガス、アルゴンガス、ヘリウムガスなどの不活性ガス、あるいはアンモニア分解ガス等の還元性ガスが好ましいが、溶融金属２１が酸化しにくい金属であれば空気であってもよい。
【００２３】
本実施形態では、筒体３２の軸心Ｏは、鉛直線Ｚに対して所定角度θ１で傾斜してある。所定角度θ１としては、特に限定されないが、好ましくは、５〜４５度である。このような角度範囲とすることで、吐出口２３からの滴下溶融金属２１ａを、筒体３２の内周面３３に形成してある冷却液層５０に向けて吐出させ易くなる。
【００２４】
冷却液層５０に吐出された滴下溶融金属５１は、冷却液層５０に衝突し、さらに分断され微細化されるとともに冷却固化され、固体状の金属粉末となる。筒体３２の軸心Ｏに沿って下方には、排出部３４が設けられ、冷却液層５０に含まれる金属粉末を冷却液と共に、外部に排出可能になっている。冷却液と共に排出された金属粉末は、外部の貯留槽などで、冷却液と分離されて取り出される。なお、冷却液としては、特に限定されないが、冷却水が用いられる。
【００２５】
本実施形態では、筒体３２の軸芯Ｏ方向の上部には、内枠３８が具備してある。内枠３８は、それと一体に成形してある取付フランジ３９により、筒体３２の上部に取り付けてある。内枠３８の取付方法は、特に限定されず、筒体３２と一体に成形してあってもよい。内枠３８は、筒体３２の内周面３３の内径よりも小さい内径を有し、筒体３２の内周面と同芯状に配置してある。本実施形態では、内枠３８の内周面と筒体３２の内周面とは、略平行に配置してある。
【００２６】
内枠３８に対応する筒体３２の上部位置には、冷却液層形成部としてのノズル３７が形成してある。ノズル３７には、筒体３２の内側に向けて開口するノズル孔３７ａが形成してある。ノズル孔３７ａは、内枠３８に所定隙間で向き合うように形成してある。
【００２７】
内枠３８の軸芯Ｏに沿っての下端部には、先端折曲部（冷却液層形成部）３８ａが具備してある。本実施形態では、先端折曲部３８ａは、内枠３８の下端から軸芯Ｏに略垂直に径方向の外側に広がる板形状を有し、先端折曲部３８ａの外周端と内周面３３との間の隙間が、周方向に断続する（連続でもよい）冷却液吐出部５２を構成している。冷却液吐出部５２の径方向幅ｔ１は、特に限定されないが、冷却液層５０の厚みとの関係で決定され、好ましくは、１〜５０ｍｍである。また、幅ｔ１は、冷却液層５０の厚みよりも薄くてもよい。
【００２８】
また、先端折曲部３８ａが、内周面３３と同芯状の内枠３８から径方向の外側に突出することで、ノズル孔３７ａの内側には、ノズル孔３７ａに対向する安定流形成部４０が形成される。安定流形成部４０の内容積は、内枠３８の軸芯Ｏに沿った長さＬ１と、先端折曲部３８ａの径方向幅ｔ２により決定される。先端折曲部３８ａの径方向幅ｔ２が大きくなるほど、安定流形成部４０の内容積は大きくなり、安定流形成部としての機能は大きくなるが、滴下溶融金属２１ａが筒体３２の内部に入り込める開口面積を狭める傾向にある。先端折曲部３８ａの径方向幅ｔ２は、冷却液吐出部５２の径方向幅ｔ１に対して、ｔ２／ｔ１が１／１０〜９／１０となるように決定されることが好ましい。
【００２９】
安定流形成部４０では、ノズル孔３７ａから半径方向の内側に向かう冷却液が内枠３８に衝突し、さらにフランジ３９では軸芯Ｏに沿っての上側に向かう流れが制限され、先端折曲部３８ａでは、軸芯Ｏに沿っての下側に向かう流れが制限される。そのために、ノズル孔３７ａから流出して径方向の内側に向かう冷却液は、安定流形成部４０において、一時的に乱流が安定化され、冷却液吐出部５２から内周面に沿って高速度で吐出され、内周面３３の内側で軸芯Ｏに沿って冷却液層５０を形成することができる。なお、安定流形成部４０は、筒体３２の上部で、冷却液吐出部５２の内側（内径側）に配置される。
【００３０】
内枠３８の軸方向長さＬ１は、ノズル孔３７ａを覆う程度の長さであればよく、筒体３２の内周面３３に、十分な軸方向長さＬ０の冷却液層５０の液面が露出するようになっている。内側に露出している冷却液層５０の軸方向長さＬ０は、内枠３８の軸方向長さＬ１に比較して、５〜５００倍の長さであることが好ましい。また、筒体３２の内周面３３の内径は、特に限定されないが、好ましくは５０〜５００ｍｍである。
【００３１】
本実施形態では、筒体３２のＺ軸方向の上部には、周方向の複数箇所で、螺旋流れ形成部としてのノズル３７が接続してある。ノズル３７を、筒体３２の接線方向に接続することで、ノズル３７から筒体３２の内部に、冷却液が軸芯Ｏの回りで回転するように入り込む。筒体３２からの冷却液の流れは、ノズル孔３７ａを通して、内周面３３から径方向の内側に向かう流れとなり、内枠３８の内周面に衝突し、安定流形成部４０で圧力（静圧）が高められ、冷却液吐出部５２を通して、筒体３２の内周面３３に沿って吐出される。
【００３２】
ノズル３７のノズル口３７ａから筒体３２の内部に供給される冷却液の回転流れと、冷却液に作用する重力とにより、筒体３２の内周面３３に沿って流れる冷却液は、螺旋状の流れとなり、冷却液層５０を形成する。このようにして形成された冷却液層５０の内周側液面に、図１に示す滴下溶融金属２１ａが入射し、滴下溶融金属２１ａは、螺旋流れの冷却液層５０の内部で冷却液と共に流れて冷却される。
【００３３】
本実施形態に係る金属粉末製造装置１０と、それを用いた金属粉末の製造方法では、金属供給部２０の吐出口２３から吐出された滴下溶融金属２１ａが冷却液層５０に接触する位置の上流側に、先端折曲部３８ａ付き内枠３８が具備してある。このために、ノズル孔３７ａを通して、内周面３３から半径方向の内側に向かう冷却液の内周面から半径方向の内側に向かう冷却液の流れを、安定流形成部４０にて冷却液を安定化し、その後に、冷却液吐出部５２から筒体３２の内周面３３に沿って流れる方向に偏向することができる。したがって、冷却液の流量を増大させたり、冷却液の速度を増大させた場合でも、筒体３２の内周面に沿って均一な厚みの冷却液層５０を形成することが容易になり、高品質な金属粉末を、生産することが可能になる。
【００３４】
また、内枠３８の先端折曲部３８ａの内径は、筒体３２の内周面３３の内径よりも小さく、先端折曲部３８ａと内周面３３との間の隙間が、冷却液を内周面３３に沿って流すための冷却液吐出部５２を構成している。このように構成することで、冷却液の流量を増大させたり、冷却液の速度を増大させた場合でも、筒体３２の内周面に沿って均一な厚みの冷却液層５０を形成することが容易になる。
【００３５】
さらに、本実施形態では、内枠３８は、筒体３２の軸芯Ｏの上方に取り付けられている。このように構成することで、金属供給部２０から吐出された溶融金属が冷却液に接触する位置の上流側に内枠３８を配置しやすくなる。
【００３６】
さらにまた本実施形態では、ノズル３７を、筒体３２の接線方向に接続することで、ノズル３７から筒体３２の内部に、冷却液が軸芯Ｏの回りで回転するように入り込む。ノズル３７から筒体２の内周面３３の接線方向に向けて冷却液が吐出する位置の内側に、内枠３８を取り付けることで、筒体３２の内周面３３に沿って均一な厚みの螺旋流れから成る冷却液層５０を形成することが容易になる。
【００３７】
第２実施形態
図２に示すように、本発明の一実施形態に係る金属粉末製造装置１０ａは、以下に示す以外は、第１実施形態と同様であり、共通する部材には共通する部材名称と符号を付し、共通する部分の説明は一部省略する。
【００３８】
本実施形態では、冷却部３０ａの先端折曲部３８ａの内径側先端には、内枠３８との間に所定の径方向隙間ｔ３の折り返し安定流形成部４２を形成するための折り返し端部３８ｂが具備してある。折り返し端部３８ｂは、本実施形態では、内枠３８と略同芯に成形してあるが、折り返し安定流形成部４２が形成されることを条件に、内枠３８と傾斜してテーパ状に形成されていてもよい。
【００３９】
折り返し端部３８ｂの軸芯Ｏに沿っての長さＬ２は、特に限定されないが、内枠３８の軸芯Ｏに沿っての長さＬ１よりは短く、折り返し端部３８ｂが、ノズル孔３７ａから内枠３８に向かう冷却液の流れを塞がないような関係にあることが好ましい。折り返し安定流形成部４２の径方向隙間ｔ３は、先端折曲部３８ａの径方向幅ｔ２よりも折り返し端部３８ｂの板厚分で小さい。
【００４０】
本実施形態では、折り返し端部３８ｂを具備させることで、安定流形成部４０の軸芯Ｏに沿っての下方に折り返し安定流形成部４２が形成され、冷却液吐出部５２から流出する冷却液の流れがさらに安定化し、筒体３２の内周面３３に沿って均一な厚みの冷却液層５０を形成することが容易になる。
【００４１】
第３実施形態
図３に示すように、本発明の第２実施形態に係る金属粉末製造装置１１０と金属粉末の製造方法は、以下に示す以外は、第１実施形態または第２実施形態と同様であり、共通する部材には共通する部材名称と符号を付し、共通する部分の説明は一部省略する。
【００４２】
本実施形態では、金属粉末製造装置１１０は、冷却部1３０ａにおいて、冷却液層形成部として、流路ボックス１３６を有する。流路ボックス１３６は、筒体３２の軸芯Ｏ方向の上部に取り付けられている。流路ボックス１３６の内部には流路が形成してある。この流路ボックス１３６の軸芯Ｏ方向の上部（または下部）には、複数のノズル１３７が接続してある。流路ボックス１３６の内部に螺旋状の冷却液の流れを形成するように、これらのノズル１３７は、流路ボックス１３６の上部（または下部）で外周側に軸芯Ｏに対して傾斜して接続されていてもよい。
【００４３】
あるいは、これらのノズル１３７は、流路ボックス１３６の上部（または下部）で外周側に軸芯Ｏに対して平行に接続されていてもよい。あるいは、流路ボックス１３６の内部に、螺旋状の冷却液の流れを形成するように、ノズル１３７は、流路ボックス１３６の外周面に接続してあってもよい。
【００４４】
流路ボックス１３６の内周側には、内枠１３８（図１に示す内枠３８に対応）が流路ボックス１３６と一体に形成してある。内枠１３８は、筒体３２の内周面３３よりも小さな内径を有し、内枠１３８の下端部に先端折曲部１３８ａが一体に成形してある。先端折曲部１３８ａと内周面３３との間の隙間が冷却液吐出部５２となる。本実施形態では、流路ボックス１３６の下方内周側に周方向孔を形成することで、冷却液吐出部５２を形成することができる。冷却液吐出部５２の外径が内周面３３の内径に一致し、冷却液吐出部５２の内径が先端折曲部１３８ａの内径に一致する。
【００４５】
本実施形態では、ノズル１３７から流路ボックス１３６の内部に入り込む冷却液の流れにより、冷却液吐出部５２から流出する冷却液の流れが、内周面３３に沿っての螺旋状の流れとなり、冷却液層５０を形成する。あるいは、冷却液吐出部５２から流出する冷却液の流れが、内周面３３に沿っての軸芯Ｏと平行な流れとなり、冷却液層５０を形成する。
【００４６】
本実施形態に係る金属粉末製造装置１１０と、それを用いた金属粉末の製造方法では、金属供給部２０の吐出口２３から吐出された滴下溶融金属２１ａが冷却液層５０に接触する位置の上流側に先端折曲部１３８ａ付きの内枠１３８が具備してある。このために、流路ボックス１３６の内部で半径方向の内側に向かう冷却液を、安定流形成部４０で冷却液を安定化し、その後に、先端折曲部１３８ａと内周面３３との間の冷却液吐出部５２から筒体３２の内周面３３に沿って吐出することができる。
【００４７】
したがって、冷却液の流量を増大させたり、冷却液の速度を増大させた場合でも、筒体３２の内周面に沿って均一な厚みの冷却液層５０を形成することが容易になり、高品質な金属粉末を、生産することが可能になる。なお、本実施形態においても、第２実施形態と同様に、先端折曲部１３８ａの径方向外側端に折り返し端部（図２に示す折り返し端部３８ｂ）を具備させてもよい。
【００４８】
第４実施形態
図４に示すように、本発明の一実施形態に係る金属粉末製造装置２１０は、以下に示す以外は、第１実施形態〜第３実施形態と同様であり、共通する部材には共通する部材名称と符号を付し、共通する部分の説明は一部省略する。
【００４９】
図１〜図３に示す実施形態では、先端折曲部３８ａまたは１３８ａが内枠３８または１３８に対して略垂直であるが、必ずしも垂直ではなく、傾斜角度θ２で傾斜してあってもよい。なお、本実施形態では、流路ボックス２３６の軸芯Ｏ方向の上部（または下部）には、複数のノズル２３７が接続してある。
【００５０】
本実施形態では、冷却部２３０において、先端折曲部２３８ａの内枠２３８または軸芯Ｏに対する傾斜角度（テーパ角度）θ２は、特に限定されないが、好ましくは、５〜４５度である。先端折曲部２３８ａを、軸方向の下端に向けてテーパ状に傾斜させることで、冷却液を内周面３３に向けて押しつける方向の力が作用し、筒体３２の内周面３３に沿って均一な厚みの冷却液層５０を形成することが容易になる。本実施形態においても、第２実施形態と同様に、先端折曲部２３８ａの径方向外側端に折り返し端部（図２に示す折り返し端部３８ｂ）を具備させてもよい。
【００５１】
なお、本発明は、上述した実施形態に限定されるものではなく、本発明の範囲内で種々に改変することができる。
【実施例】
【００５２】
以下、本発明を、さらに詳細な実施例に基づき説明するが、本発明は、これら実施例に限定されない。
実施例 
図１に示す金属粉末製造装置１０を用いて、Ｆｅ−Ｓｉ−Ｂ（実験番号６）、Ｆｅ−Ｓｉ−Ｎｂ−Ｂ−Ｃｕ（実験番号７）、Ｆｅ−Ｓｉ−Ｂ−Ｐ−Ｃｕ（実験番号８）、Ｆｅ−Ｎｂ−Ｂ（実験番号９）、Ｆｅ−Ｚｒ−Ｂ（実験番号１０）から成る金属粉末を製造した。
【００５３】
各実験において溶解温度１５００℃、噴射ガス圧５MPa、使用ガス種アルコ゛ンと一定とし螺旋水流条件はポンプ圧７．５ｋＰａであった。実施例においては平均粒径が約２５μｍの金属粉末を製造することができた。平均粒径は、乾式粒度分布測定装置（HELLOS）を用いて測定し求めた。また実験番号６〜１０で作製した金属粉末の結晶分析を、粉末Ｘ線回折法により評価した。金属粉末の磁気特性についてはＨｃメータにて保磁力（Ｏｅ）を測定することで行った。結果を表１に示す。また、冷却液層５０の厚みは３０ｍｍでは、軸芯Ｏ方向にばらつきが小さいことが観察された。
【００５４】
比較例 
枠体３８および先端折曲部を具備させない以外は、実施例と同じ金属粉末製造装置を用いて、実施例と同じようにして、金属粉末（実験番号１〜５）を製造し、同様な評価を行った。結果を表１に示す。冷却液層５０の厚みは３０ｍｍで、軸芯Ｏ方向にばらつきが大きいことが観察された。
【００５５】
表１の実施例と比較例を比べると、実施例では、磁気特性が向上しており非晶質性が向上した。これは冷却液が安定流形成部４０で一次的に堰き止められ安定化されたことにより、より良質な螺旋水流が得られ、均一な冷却効果が得られたと考えられる。また金属粉末の結晶分析を粉末Ｘ線回折により行ったところ、結晶に起因するピークを持つ比較例もあった。金属粉末の磁気特性については比較例についてはすべて実施例よりも保磁力が大きく実施例がすぐれていることが確認できることからも、より均一な冷却効果が得られていることがわかる。
【００５６】
上記比較例と実施例を比較すると、安定流形成部４０を具備させることでポンプ圧が高い状態においても安定した水流がえられたから、均一な冷却効果が得られ従来作製できなかった組成に対しても非晶質性が確認でき、さらに磁気特性も改善することができた。
【００５７】
【表１】
2019031710.tif 000003
【符号の説明】
【００５８】
１０，１０ａ，１１０，２１０…  金属粉末製造装置
２０…  溶融金属供給部
２１…  溶融金属
２２…  容器
２３…  吐出口
２４…  加熱用コイル
２６…  ガス噴射ノズル
２７…  ガス噴射口
３０，１３０，２３０…  冷却部
３２…  筒体
３３…  内周面
３４…  排出部
３５…  調整板
３７…  ノズル
３７ａ…  ノズル孔
１３６，２３６…  流路ボックス
１３７，２３７…  ノズル
３８，１３８，２３８…  内枠
３８ａ，１３８ａ，２３８ａ…  先端折曲部
３８ｂ…  折り返し端部
３９…  取付フランジ
４０…  安定流形成部
４２…  折り返し安定流形成部
５０…  冷却液層
５２…  冷却液吐出部
【図１】
2019031710.tif 000004
【図２】
2019031710.tif 000005
【図３】
2019031710.tif 000006
【図４】
2019031710.tif 000007
【手続補正書】
【提出日】平成30年2月21日(2018.2.21)
【手続補正１】
【補正対象書類名】特許請求の範囲
【補正対象項目名】全文
【補正方法】変更
【補正の内容】
【特許請求の範囲】
【請求項１】
溶融金属を吐出する溶融金属供給部と、
前記溶融金属供給部の下方に設置される筒体と、
前記溶融金属供給部から吐出された前記溶融金属を冷却する冷却液の流れを、前記筒体の内周面に沿って形成する冷却液層形成部と、を有する金属粉末製造装置であって、
前記冷却液層形成部は、前記筒体の軸芯方向の上部に具備してある内枠を有し、前記内枠は、前記筒体の内周面の内径よりも小さい内径を有し、
前記内枠の軸芯に沿っての下端部には、前記内枠から径方向の外側に突出する先端折曲部が具備してあり、
前記先端折曲部の内径は、前記筒体の内周面の内径よりも小さく、
前記先端折曲部と前記内周面との間の隙間が、前記冷却液を前記内周面に沿って流すための冷却液吐出部を構成してあり、
前記内枠と前記先端折曲部とにより、安定流形成用空間部が前記筒体の上部で、前記冷却液吐出部の内径側に形成してあり、
前記安定流形成用空間部では、半径方向の内側に向かう冷却液が前記内枠に衝突し、前記先端折曲部では、軸芯に沿っての下側に向かう流れが制限され、前記冷却液は、前記安定流形成用空間部において、一時的に乱流が安定化され、前記冷却液吐出部から前記筒体の内周面に沿って吐出されることを特徴とする金属粉末製造装置。
【請求項２】
前記冷却液を前記筒体の内周面に向けて押しつける方向の力が作用するように、前記先端折曲部は、前記内枠に対して所定角度で前記先端折曲部の軸方向の下端に向けてテーパ状に傾斜してある請求項１に記載の金属粉末製造装置。
【請求項３】
前記筒体の軸方向の上部には、周方向の複数箇所で、ノズルが接続してあり、
前記内枠に向けて前記冷却液を螺旋状に衝突させるようになっている請求項１または２に記載の金属粉末製造装置。
【請求項４】
前記先端折曲部の先端には、前記内枠との間に所定隙間を形成するための折り返し端部が具備してある請求項１〜３に記載の金属粉末製造装置。
【請求項５】
溶融金属供給部の下方に設置される筒体の内周面に沿って冷却液の流れを形成する工程と、
前記溶融金属供給部から溶融金属を前記冷却液の流れに向けて吐出する工程と、を有する金属粉末の製造方法であって、
請求項１〜４のいずれかに記載の金属粉末製造装置を用いて、
前記筒体の上部で前記筒体の内側に具備してある前記安定流形成用空間部から前記先端折曲部と前記内周面との間の隙間である前記冷却液吐出部を通して前記筒体の前記内周面に沿って前記冷却液を吐出することを特徴とする金属粉末の製造方法。